(57)【特許請求の範囲】
【請求項１】
ウレタン樹脂（Ａ）、並びに、アルキル化シクロデキストリン（Ｂ）を含有することを特徴とする土木建築材料。
【請求項２】
前記アルキル化シクロデキストリン（Ｂ）の含有量が、前記ウレタン樹脂（Ａ）１００質量部に対して０．１〜２０質量部の範囲である請求項１記載の土木建築材料。
【請求項３】
前記ウレタン樹脂（Ａ）が、イソシアネート基を有するものである請求項１記載の土木建築材料。
【請求項４】
請求項１〜３のいずれか１項記載の土木建築材料からなる道路用プライマー。
【発明の詳細な説明】
【技術分野】
【０００１】
本発明は、コンクリート補修材や道路用プライマー等に好適に使用できる土木建築材料に関する。
【背景技術】
【０００２】
コンクリート構造物の補修等の土木建築業界では、笹子トンネル崩落事故などを背景にインフラ補修に対する注目が集まっている。高度経済成長期以降に建設されたコンクリート構造物は、今後３０年間に建築から５０年を超えるため、コンクリート補修の需要は増加傾向にある。【０００３】
前記コンクリートの補修材としては、機械的強度等の性能で優位性のあるエポキシ樹脂が市場の約７０％のシェアを占め、その他アクリル樹脂、ウレタン樹脂等が残りの３割近くを占める。【０００４】
今後のコンクリート補修材に対する需要増加に伴い、更なる性能向上や工期短縮が必要とされる。特に雨天や下水道などの多湿な環境においてもコンクリートに対する良好な接着性が求められる。【０００５】
前記多湿な環境においてもコンクリートに対して良好な接着性を有するウレタン樹脂としては、例えば、ウレタン樹脂及び酸化アルミニウム粉末を含有する組成物が開示されている（例えば、特許文献１を参照。）。しかしながら、前記組成物はウレタン樹脂に無機粉末を分散させているため、基体に塗布する際に抵抗感があったり塗布面にムラが生じたりする問題があり、また、ウレタン樹脂と無機粉末とが継時的に分離するため、貯蔵安定性にも改善が求められている。
【先行技術文献】
【特許文献】
【０００６】
【特許文献１】特開２００３−１２８４７９号公報
【発明の概要】
【発明が解決しようとする課題】
【０００７】
本発明が解決しようとする課題は、貯蔵安定性及び湿潤したコンクリートへの接着性に優れ、塗布する際に抵抗感がなく塗布面にムラ等も生じない作業性に優れる土木建築材料を提供することである。
【課題を解決するための手段】
【０００８】
本発明は、ウレタン樹脂（Ａ）、並びに、シクロデキストリン及び／又はその誘導体（Ｂ）を含有することを特徴とする土木建築材料を提供するものである。
【発明の効果】
【０００９】
本発明の土木建築材料は、貯蔵安定性に優れ、乾燥したコンクリートのみならず、湿潤したコンクリートに対しても優れた接着性（以下、「湿潤面接着性」と略記する。）を有するものである。また、塗布する際に抵抗感がなく塗布面にムラ等も生じないため作業性にも優れるものである。更に、本発明の土木建築材料は、作業性及び引張物性等の機械的強度にも優れるものである。【００１０】
従って、本発明の土木建築材料は、土木、建築、鉄道、道路、橋梁等の分野における被覆材；プライマー、補修材等として好適に使用することができ、コンクリート補修材、コンクリート防水材、道路用プライマー、道路用舗装材として特に好適に使用することができる。
【発明を実施するための形態】
【００１１】
本発明の土木建築材料は、ウレタン樹脂（Ａ）、並びに、シクロデキストリン及び／又はその誘導体（Ｂ）を必須成分として含有するものである。
【００１２】
前記ウレタン樹脂（Ａ）としては、例えば、ポリオール（ａ１）、ポリイソシアネート（ａ２）及び必要に応じて鎖伸長剤（ａ３）を反応させて得られるものを用いることができる。
【００１３】
前記ポリオール（ａ１）としては、例えば、ポリエーテルポリオール、ポリエステルポリオール、ポリカーボネートポリオール、ポリブタジエンポリオール、水添ポリブタジエンポリオール、ポリアクリルポリオール、ポリイソプレンポリオール、ダイマージオール等を用いることができる。これらのポリオールは単独で用いても２種以上を併用してもよい。
【００１４】
前記ポリオール（ａ１）の数平均分子量としては、機械的強度の点から、７００〜５，０００の範囲であることが好ましく、８００〜４，０００の範囲がより好ましい。なお、前記ポリオール（ａ１）の数平均分子量は、ゲル・パーミエーション・クロマトグラフィー（ＧＰＣ）法により、下記の条件で測定した値を示す。
【００１５】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００１６】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００１７】
前記ポリイソシアネート（ａ２）としては、例えば、トルエンジイソシアネート、ジフェニルメタンジイソシアネート、カルボジイミド化ジフェニルメタンジイソシアネート、ポリメリックジフェニルメタンジイソシアネート、ポリメチレンポリフェニルポリイソシアネート、ナフタレンジイソシアネート、フェニレンジイソシアネート等の芳香族ポリイソシアネート；ヘキサメチレンジイソシアネート、イソホロンジイソシアネート、キシリレンジイソシアネート、水添キシリレンジイソシアネート、水添ジフェニルメタンジイソシアネート、シクロヘキサンジイソシアネート等の脂肪族／又は脂環式ポリイソシアネート；これらのアダクト体；ヌレート体；ビュレット体などを用いることができる。これらのポリイソシアネートは単独で用いても２種以上併用してもよい。
【００１８】
前記鎖伸長剤（ａ３）としては、例えば、エチレングリコール、ジエチレンリコール、トリエチレングリコール、プロピレングリコール、１，３−プロパンジオール、１，３−ブタンジオール、１，４−ブタンジオール、ヘキサメチレングリコール、サッカロース、メチレングリコール、グリセリン、ソルビトール等の脂肪族ポリオール化合物；ビスフェノールＡ、４，４’−ジヒドロキシジフェニル、４，４’−ジヒドロキシジフェニルエーテル、４，４’−ジヒドロキシジフェニルスルホン、水素添加ビスフェノールＡ、ハイドロキノン等の芳香族ポリオール化合物；水などを用いることができる。これらの鎖伸長剤は単独で用いても２種以上を併用してもよい。
【００１９】
前記ウレタン樹脂（Ａ）の製造方法としては、公知慣用の方法を使用することができ、例えば、前記ポリイソシアネート（ａ２）が有するイソシアネート基と、前記ポリオール（ａ１）及び前記鎖伸長剤（ａ３）が有する水酸基の合計とのモル比［ＮＣＯ／ＯＨ］が、０．３〜１０の範囲であることが好ましく、０．５〜８の範囲であることが好ましく。
【００２０】
なお、前記［ＮＣＯ／ＯＨ］が１未満である場合には、水酸基を有するウレタン樹脂が得られ、また前記［ＮＣＯ／ＯＨ］が１を超える場合には、イソシアネート基を有するウレタン樹脂が得られる。
【００２１】
前記水酸基を有するウレタン樹脂を得る際の前記［ＮＣＯ／ＯＨ］としては、０．３〜０．９９の範囲であること好ましく、０．５〜０．９５の範囲がより好ましい。
【００２２】
前記イソシアネート基を有するウレタン樹脂を得る際の前記［ＮＣＯ／ＯＨ］としては、１．０１〜８の範囲であることが好ましく、１．０５〜５の範囲がより好ましい。
【００２３】
前記ウレタン樹脂（Ａ）としては、湿気架橋により機械的強度がより一層向上する点から、イソシアネート基を有するウレタン樹脂を用いることが好ましい。なお、本発明においては、前記イソシアネート基を有するウレタン樹脂を用いても、貯蔵安定性に優れるものである。
【００２４】
前記ウレタン樹脂（Ａ）の重量平均分子量としては、作業性、貯蔵安定性及び機械的強度の点から、１，０００〜１，０００，０００の範囲であるであることが好ましく、１，５００〜１００，０００の範囲であることがより好ましい。なお、前記ウレタン樹脂（Ａ）の重量平均分子量は、前記ポリオール（ａ１）の数平均分子量と同様に測定して得られた値を示す。
【００２５】
前記ウレタン樹脂（Ａ）を製造する場合には、必要に応じて、溶媒を用いてもよい。
【００２６】
前記溶媒としては、例えば、トルエン、キシレン、ベンゼン、酢酸エチル、酢酸ブチル、セロソルブアセテート、メチルセロソルブ、カルビトールアセテート、アセトン、メチルエチルケトン、メチルイソブチルケトン、テトラヒドロフラン、メタノール、ブタノール、水等を用いることができる。これらの溶媒は単独で用いても２種以上を併用してもよい。
【００２７】
前記溶媒を用いる場合の使用量としては、前記ウレタン樹脂１００質量部に対して、１０〜１，０００質量部の範囲であることが好ましく、３０〜５００質量部の範囲であることがより好ましい。
【００２８】
前記シクロデキストリン及び／又はその誘導体（Ｃ）は、優れた貯蔵安定性、作業性及び湿潤面接着性を得るうえで必須の成分であり、例えば、シクロデキストリン；アルキル化シクロデキストリン、アセチル化シクロデキストリン、ヒドロキシアルキル化シクロデキストリン等のシクロデキストリンのグルコース単位の水酸基の水素原子を他の官能基で置換したものなどを用いることができる。また、シクロデキストリン及びシクロデキストリン誘導体におけるシクロデキストリン骨格としては、６個のグルコース単位からなるα−シクロデキストリン、７個のグルコース単位からなるβ−シクロデキストリン、８個のグルコース単位からなるγ−シクロデキストリンのいずれも用いることができる。これらの化合物は単独で用いても２種以上を併用してもよい。これらの中でも、前記ウレタン樹脂（Ａ）との相溶性をより一層向上でき、湿潤面接着性をより一層向上できる点から、シクロデキストリン誘導体を用いることが好ましく、アルキル化シクロデキストリンを用いることがより好ましい。
【００２９】
前記シクロデキストリン誘導体における他の官能基の置換度としては、前記ウレタン樹脂（Ａ）との相溶性及び湿潤面接着性の点から、０．３〜１４個／グルコースの範囲であることが好ましく、０．５〜８個／グルコースの範囲であることがより好ましい。
【００３０】
前記アルキル化シクロデキストリンとしては、例えば、メチル−α−シクロデキストリン、メチル−β−シクロデキストリン、メチル−γ−シクロデキストリン等を用いることができる。これらの化合物は単独で用いても２種以上を併用してもよい。
【００３１】
前記アセチル化シクロデキストリンとしては、例えば、モノアセチル−α−シクロデキストリン、モノアセチル−β−シクロデキストリン、モノアセチル−γ−シクロデキストリン等を用いることができる。これらの化合物は単独で用いても２種以上を併用してもよい。
【００３２】
前記ヒドロキシアルキル化シクロデキストリンとしては、例えば、ヒドロキシプロピル−α−シクロデキストリン、ヒドロキシプロピル−β−シクロデキストリン、ヒドロキシプロピル−γ−シクロデキストリン等を用いることができる。これらの化合物は単独で用いても２種以上を併用してもよい。
【００３３】
前記シクロデキストリン及び／又はその誘導体（Ｃ）の含有量としては、前記ウレタン樹脂（Ａ）との相溶性、作業性、貯蔵安定性、機械的強度及び湿潤面接着性をより一層向上できる点から、前記ウレタン樹脂（Ａ）１００質量部に対して、０．１〜２０質量部の範囲であることが好ましく、０．３〜１５質量部の範囲がより好ましく、０．５〜５質量部の範囲が更に好ましい。
【００３４】
本発明の土木建築材料は、前記ウレタン樹脂（Ａ）、並びに、シクロデキストリン及び／又はその誘導体（Ｂ）を必須成分として含有するが、必要に応じてその他の添加剤を含有してもよい。
【００３５】
前記その他の添加剤としては、例えば、硬化剤、硬化促進剤、石油ワックス、重合禁止剤、顔料、チキソ性付与剤、酸化防止剤、溶剤、充填剤、補強材、骨材、難燃剤等を用いることができる。これらの添加剤は単独で用いても２種以上を併用してもよい。
【００３６】
以上の方法で得られる本発明の土木建築材料は、貯蔵安定性に優れ、乾燥したコンクリートのみならず、優れた湿潤面接着性を有するものである。また、塗布する際に抵抗感がなく塗布面にムラ等も生じないため作業性にも優れるものである。更に、本発明の土木建築材料は、作業性及び引張物性等の機械的強度にも優れるものである。
【００３７】
従って、本発明のどの土木建築材料は、土木、建築、鉄道、道路、橋梁等の分野における被覆材；プライマー、補修材等として好適に使用することができ、コンクリート補修材、コンクリート防水材、道路用プライマー、道路用舗装材として特に好適に使用することができる。
【実施例】
【００３８】
以下、実施例を用いて、本発明をより詳細に説明する。【００３９】
［合成例１］ウレタン樹脂（Ａ−１）の合成
温度計、攪拌機、不活性ガス導入口、空気導入口及び還流冷却器を備えた四つ口フラスコに、［ＮＣＯ／ＯＨ］が３．８となるように、ポリメリックジフェニルメタンジイソシアネート（日本ポリウレタン株式会社製「ミリオネートＭＲ−２００」）を３２２質量部、ポリプロピレングリコール（数平均分子量；１，０００）を６８質量部、トルエンを３６２質量部、酢酸エチルを３６２質量部仕込み、８０℃で５時間反応を行い、ウレタン樹脂（Ａ−１）を得た。【００４０】
［合成例２］ウレタン樹脂（Ａ−２）の合成
温度計、攪拌機、不活性ガス導入口、空気導入口及び還流冷却器を備えた四つ口フラスコに、［ＮＣＯ／ＯＨ］が１．６となるように、トルエンジイソシアネート（三井化学株式会社製「コスモネートＴ−８０」）を２１７質量部、ポリプロピレングリコール（数平均分子量；１，０００）を１５６質量部、１，３−ブタンジオールを５６質量部仕込み、８０℃で４時間反応させ、その後、キシレンを２８５質量部、トルエンを２８５質量部添加・混合することでウレタン樹脂（Ａ−２）を得た。【００４１】
［実施例１］
合成例１で得られたウレタン樹脂（Ａ−１）１００質量部とメチル化β−シクロデキストリン（株式会社シクロケム製）１質量部を混合し、土木建築材料を得た。【００４２】
［実施例２〜４、比較例１〜２］
用いるウレタン樹脂（Ａ）とシクロデキストリン及び／又はその誘導体（Ｂ）との種類及び／又は量を表１に変更した以外は、実施例１と同様にして土木建築材料を得た。【００４３】
［比較例３］
合成例１で得られたウレタン樹脂（Ａ−１）１００質量部と活性アルミナ２５０質量部を混合し、土木建築材料を得た。【００４４】
［比較例４］
合成例１で得られたウレタン樹脂（Ａ−２）１００質量部とポルトランドセメント２５０質量部を混合し、土木建築材料を得た。【００４５】
［比較例５］
用いる活性アルミナの使用量を３質量部変更した以外は比較例３と同様にして土木建築材料を得た。【００４６】
［比較例６］
用いるポルトランドセメントの使用量を３質量部変更した以外は比較例４と同様にして土木建築材料を得た。【００４７】
［作業性の評価方法］
コンクリート舗装板上にローラーを用いて、実施例及び比較例で得られた土木建築材料を塗布した。その際、均一に抵抗なく塗り広げられる場合は「Ｔ」、抵抗感があったり、塗り斑が発生する場合は「Ｆ」と評価した。【００４８】
［貯蔵安定性の評価方法］
実施例及び比較例で得られた土木建築材料を、５００ｍＬの缶に３５０ｇ充填し、密封した後、５０℃に保った乾燥機内に１週間放置した。その後、缶を開封し、沈降分離の有無を目視観察した。なお、沈降分離が生じていないものは「Ｔ」、生じているものは「Ｆ」と評価した。【００４９】
［湿潤面接着性の評価方法］
コンクリート舗装板を２４時間水中に浸漬し取出した。その直後に表面をウエスで拭いた後、実施例及び比較例で得られた土木建築材料を０．２ｋｇ／ｍｍ２の量で塗布し、その後２４時間養生した。その後、建研式引張試験機（オックスジャッキ株式会社製「ＬＰＴ−１０００」）を使用して、ＪＩＳＫ６８４９−１９９４に準拠して建研式接着強度（Ｎ／２５ｍｍ）を測定した。また、その測定後の基材の破壊状態も目視で観察し、以下のように評価した。
「Ｔ」；接着強度が２Ｎ／２５ｍｍ以上であり、かつ、基体破壊を起こしている。
「Ｆ」；接着強度が２Ｎ／２５ｍｍ未満であり、かつ、界面剥離を起こしている。【００５０】
【表１】
0005871204.tif 000002
【００５１】
本発明の土木建築材料である実施例１〜４は、貯蔵安定性及び湿潤したコンクリートへの接着性に優れ、塗布する際に抵抗感がなく塗布面にムラ等も生じない作業性に優れることが分かった。【００５２】
一方、比較例１及び２は、シクロデキストリン及び／又はその誘導体（Ｂ）を含有しない態様であるが、湿潤面接着性が著しく不良であった。【００５３】
また、比較例３及び４は、シクロデキストリン及び／又はその誘導体（Ｂ）の代わりに、活性アルミナやポルトランドセメント等の無機粉末を用いた態様であるが、塗布する際に抵抗感があり塗布面にムラが生じてしまい作業性が不良であり、また貯蔵安定性も不良であった。【００５４】
比較例５及び６は、比較例３お及び４で用いる無機粉末の使用量を下げた態様であるが、湿潤面接着性が不良であった。
【要約】
本発明が解決しようとする課題は、貯蔵安定性及び湿潤したコンクリートへの接着性に優れ、塗布する際に抵抗感がなく塗布面にムラ等も生じない作業性に優れる土木建築材料を提供することである。本発明は、ウレタン樹脂（Ａ）、並びに、シクロデキストリン及び／又はその誘導体（Ｂ）を含有することを特徴とする土木建築材料を提供するものである。本発明の土木建築材料は、貯蔵安定性に優れ、乾燥したコンクリートのみならず、湿潤したコンクリートに対しても優れた接着性を有するものである。また、塗布する際に抵抗感がなく塗布面にムラ等も生じないため作業性にも優れるものである。更に、本発明の土木建築材料は、作業性及び引張物性等の機械的強度にも優れるものである。